(57)【要約】【課題】低動倍率と耐亀裂成長性に優れた防振ゴムを得ることができる防振ゴム組成物、及びそれを硬化させてなる防振ゴムを提供する。【解決手段】ジエン系ゴムを６０質量％以上含むゴム成分と、カーボンブラック及びシリカを含み、前記カーボンブラック（ａ）及び前記シリカ（ｂ）の含有割合（ａ／ｂ）が質量基準で１０／９０〜９０／１０である充填剤と、ヒドラジン誘導体と、を含有する防振ゴム組成物、及び上記防振ゴム組成物を硬化させてなる防振ゴムである。【選択図】なし【特許請求の範囲】
【請求項１】
ジエン系ゴムを６０質量％以上含むゴム成分と、
カーボンブラック及びシリカを含み、前記カーボンブラック（ａ）及び前記シリカ（ｂ）の含有割合（ａ／ｂ）が質量基準で１０／９０〜９０／１０である充填剤と、
ヒドラジン誘導体と、
を含有する防振ゴム組成物。
【請求項２】
前記ゴム成分１００質量部に対する前記ヒドラジン誘導体の含有量が０．０１〜５．０質量部である請求項１に記載の防振ゴム組成物。
【請求項３】
前記ゴム成分１００質量部に対する前記充填剤の含有量が１０〜１００質量部である請求項１又は２に記載の防振ゴム組成物。
【請求項４】
請求項１〜３のいずれか１項に記載の防振ゴム組成物を硬化させてなる防振ゴム。
【発明の詳細な説明】
【技術分野】
【０００１】
本発明は、防振ゴム組成物及びそれを用いてなる防振ゴムに関する。
【背景技術】
【０００２】
従来、防振ゴムは、自動車、一般産業機械等の分野において、エンジンや車体の振動や騒音等を防止するために使用されている。防振ゴムに求められる性能としては、一般に、動倍率が低いことが要求される。
【０００３】
防振ゴムの防振性能を高めるには、防振部材である防振ゴム組成物の動倍率（動バネ定数（Ｋｄ）／静バネ定数（Ｋｓ））の値が十分小さいことが有効である。従って自動車のエンジン等の振動を伝達する振動状態での動バネ定数が小さく、かつエンジンや車体の支持性能を示す静的剛性すなわち静バネ定数が大きいほど防振性能に優れるものとなる。そのため、従来より動倍率が低く強度の高い天然ゴムの単独、或いは天然ゴムを主体としてブタジエンゴムやスチレンブタジエンゴム等のジエン系合成ゴムをブレンドしたものをゴム成分としカーボンブラックを配合したものが使用されてきた。
【０００４】
防振ゴムの動倍率を低くするために、天然ゴムをゴム成分として、ゴム成分に対して特定の窒素吸着比表面積、ジブチルフタレート吸油量を有するカーボンブラックを添加する方法が提案されている（例えば、特許文献１参照）。
動倍率を低くするために、防振ゴムのゴム組成物として、イソプレン系ゴムとブタジエン系ゴムのゴム成分に対してカーボンブラックを添加する方法が提案されている（例えば、特許文献２参照）。
【０００５】
耐久性と低動倍率を両立するために、防振ゴム組成物としてジエン系ゴムとヒドラジン誘導体とカーボンブラックを含む方法が提案されている（例えば、特許文献３参照）。
高い耐久性と低動倍率を両立するために、防振ゴム組成物としてジエン系ゴムに対してカーボンブラックとシリカを特定の量比で含む方法についても提案されている（例えば、特許文献４参照）。
【先行技術文献】
【特許文献】
【０００６】
【特許文献１】特開平８−２６９２３９号公報
【特許文献２】特開平８−７３６５８号公報
【特許文献３】特開２００６−１４３８５９号公報
【特許文献４】特開２０１１−１０５８７０号公報
【発明の開示】
【発明が解決しようとする課題】
【０００７】
しかし、特許文献１に記載の方法では、動倍率を低くすることができず、また、特許文献２に記載される方法では更に低動倍率化が求められることや、耐亀裂成長性の観点では問題があり、対応することは困難であった。
また、特許文献３及び特許文献４に記載の方法では、耐亀裂成長性の観点では十分ではなく、耐亀裂成長性と低動倍率との両立は困難であった。
このように、防振ゴムにおける低動倍率化、耐亀裂成長性の向上は背反的な特性であり、従来の配合ではこれらの特性を同時に向上させることは困難であった。
【０００８】
本発明は、上記事情に鑑みなされたものであり、低動倍率と耐亀裂成長性とを両立させることができる防振ゴム組成物及びそれを硬化させてなる防振ゴムを提供することを目的とする。
【課題を解決するための手段】
【０００９】
本発明者は、上記目的を達成するため鋭意検討を重ねた結果、ジエン系ゴムを含むゴム成分を用いて、充填剤としてカーボンブラック及びシリカを含有し、充填剤を特定の含有割合で含有し、更にヒドラジン誘導体を含有するゴム組成物により、上記目的を達成し得ることを見出した。本発明は、かかる知見に基づいて完成したものである。
【００１０】
すなわち、本発明は、
（１）ジエン系ゴムを６０質量％以上含むゴム成分と、カーボンブラック及びシリカを含み、前記カーボンブラック（ａ）及び前記シリカ（ｂ）の含有割合（ａ／ｂ）が質量基準で１０／９０〜９０／１０である充填剤と、ヒドラジン誘導体と、を含有する防振ゴム組成物、
（２）前記ゴム成分１００質量部に対する前記ヒドラジン誘導体の含有量が０．０１〜５．０質量部である（１）に記載の防振ゴム組成物、
（３）前記ゴム成分１００質量部に対する前記充填剤の含有量が１０〜１００質量部である（１）又は（２）に記載の防振ゴム組成物、並びに
（４）（１）〜（３）のいずれか１つに記載の防振ゴム組成物を硬化させてなる防振ゴム、
を提供するものである。
【発明の効果】
【００１１】
本発明によれば、低動倍率と耐亀裂成長性とを両立させることができる防振ゴム組成物及びそれを硬化させてなる防振ゴムを提供することができる。
【発明を実施するための形態】
【００１２】
まず、本発明の防振ゴム組成物について説明する。
＜防振ゴム組成物＞
本発明の防振ゴム組成物は、ゴム成分と、充填剤としてカーボンブラック及びシリカと、ヒドラジン誘導体とを含有するものである。本発明においては更に、ゴム成分がジエン系ゴムを６０質量％以上含み、カーボンブラック（ａ）及びシリカ（ｂ）の含有割合（ａ／ｂ）が質量基準で１０／９０〜９０／１０である。
以下、本発明の防振ゴム組成物に含有される成分について説明する。
【００１３】
（ジエン系ゴム）
本発明において、ゴム成分の材料として用いられるジエン系ゴムの種類に特に制限はなく、天然ゴム、イソプレンゴム、ブタジエンゴム、スチレン−ブタジエンゴム、クロロプレンゴム、及びアクリロニトリル−ブタジエンゴム等を用いることができる。本発明においては、これらの中から１種を単独で、又は２種以上を組み合わせて用いることができる。本発明においては、引張強さ等の基本物性や低動倍率化の効果を得る観点から特に天然ゴムを単独で、又は、天然ゴムと他のゴムとの２種以上を組み合わせて好適に用いることができる。
【００１４】
その際、上記ジエン系ゴムがゴム成分中に占める割合は、６０質量％以上を必須とし、７０質量％以上とすることが好ましく、８０質量％以上とすることがより好ましい。上記ジエン系ゴムの割合とすることで、引張強さ等の基本物性を損なうことなく、動倍率の良好な防振ゴム組成物を得ることができる。
【００１５】
また、本発明の目的を逸脱しない範囲であれば、上記ゴム成分のほかに、公知の合成ゴム等の他のゴムを更に含有することもできる。その具体例としては、イソブチレン−イソプレンゴム、シリコーンゴム、アクリルゴム、エチレンプロピレンゴム、アクリレートブタジエンゴム、ウレタンゴム、クロロスルフォン化ゴム、塩素化ポリエチレン、エピクロルヒドリンゴム、フッ素ゴム等の合成ゴムが挙げられる。また、これら合成ゴムの分子鎖末端が変性された変性合成ゴムを用いることもできる。合成ゴムと変性合成ゴムは、以上の中から１種又は２種以上を適宜選択して使用することができる。
【００１６】
（カーボンブラック）
本発明の防振ゴム組成物を構成するカーボンブラックについては、特に限定されるものではない。例えば、標準品種であるＳＲＦ（Semi-Reinforcing Furnace）、ＧＰＦ（General Purpose Furnace）、ＦＥＦ（Fast Extruding Furnace）、ＨＡＦ（High Abrasion Furnace）、ＩＳＡＦ（Intermediate Super Abrasion Furnace）、ＳＡＦ（Super Abrasion Furnace）、ＦＴ（Fine Thermal）、ＭＴ（Medium Thermal）等を例示することができる。
本発明においては、特にＦＥＦを好適に用いることができる。また、これらのカーボンブラックは、１種を単独で用いてもよく、２種以上を併用してもよい。なお、上記カーボンブラックは、防振ゴムの基本物性を高め、より低動倍率にする観点から、ヨウ素吸着量を１０〜７０ｍｇ／ｇとし、また、ＤＢＰ吸油量（ジブチルフタレート吸油量）を３０〜１８０ｍｌ／１００ｇとすることが好ましい。
【００１７】
カーボンブラックの含有量は、特に制限されるものではないが、上記ゴム成分１００質量部に対して、好ましくは５〜１００質量部、より好ましくは５〜６０質量部である。
【００１８】
（シリカ）
本発明の防振ゴム組成物を構成するシリカとしては、公知の湿式シリカ（含水ケイ酸）、乾式シリカ（無水ケイ酸）、コロイダルシリカ等が挙げられる。中でも、本発明においては湿式シリカを好適に用いることができる。なお、上記シリカは、ＢＥＴ比表面積が３０〜２３０ｍ2／ｇであることが好ましく、８０〜２００ｍ2／ｇであることがより好ましい。ＢＥＴ比表面積を３０〜２３０ｍ2／ｇとすることで、粒子間の凝集を抑えるとともに、補強性に要する表面積を確保することで、防振ゴムの耐亀裂成長性を向上し易くなる。
シリカの含有量は、特に制限されるものではないが、上記ゴム成分１００質量部に対して好ましくは５〜１００質量部、より好ましくは５〜６０質量部である。シリカの含有量を前記範囲とすることで耐亀裂成長性を向上し易く、好ましい。
【００１９】
本発明の防振ゴム組成物において、カーボンブラック及びシリカの含有割合については、カーボンブラック（ａ）及びシリカ（ｂ）の含有割合（ａ／ｂ）が、質量基準で１０／９０〜９０／１０であることを要する。防振ゴムの低動倍率と耐亀裂成長性の効果を高める観点から、含有割合（ａ／ｂ）は、質量基準で、好ましくは２０／８０〜８０／２０、より好ましくは４０／６０〜６０／４０である。
カーボンブラック及びシリカの合計の含有量は、上記ゴム成分１００質量部に対して１０〜１００質量部であることが好ましく、１０〜６０質量部であることがより好ましい。カーボンブラック及びシリカの含有量を上記範囲とすることで、防振ゴムの基本物性及び低動倍率化を高め得る防振ゴム組成物を得易く、好ましい。
【００２０】
（ヒドラジン誘導体）
本発明の防振ゴム組成物において、ヒドラジン誘導体としては、ヒドラジン（Ｈ2ＮＮＨ2）から誘導される化合物であって、ヒドラジン由来のＮ−Ｎ結合を有する化合物であれば特に制限されない。化合物がヒドラジン由来のＮ−Ｎ結合を有することで、防振ゴム組成物中のカーボンブラック及びシリカの凝集を抑制し、分散性を高めることにより、低動倍率と耐亀裂成長性に優れた防振ゴムを得ることができる。
ヒドラジン（Ｈ2ＮＮＨ2）から誘導される化合物であって、ヒドラジン由来のＮ−Ｎ結合を有する化合物（ヒドラジン誘導体）としては、例えば、ヒドラジンが有する２つのアミノ基の一方又は両方が、カルボニル化合物と脱水縮合して得られる化合物等が挙げられる。カルボニル化合物としては、アルデヒド、ケトン化合物、カルボン酸、炭酸等が挙げられ、中でも、カルボン酸が好ましい。
カルボン酸としては、例えば、イソフタル酸、アジピン酸、テレフタル酸、アゼライン酸、コハク酸、イコサノイックジカルボン酸等のジカルボン酸；ナフタレン酸、安息香酸、サリチル酸等の芳香族系モノカルボン酸；イソニコチン酸等の複素環系モノカルボン酸等、種々のカルボン酸を用いることができる。
中でも、ヒドラジン誘導体は、下記一般式（Ｉ）〜（III）のいずれかで表される化合物であることが好ましい。
【００２１】
【化１】
2015224279.tif 000002
【００２２】
上記式中、Ａは、単結合、芳香族環由来の２価の基、置換基を有していてもよいヒダントイン環由来の２価の基、或いは、炭素数１〜１８の飽和又は不飽和直鎖状炭化水素由来の２価の基であり、Ｂは、芳香族環由来の２価の基であり、Ｘは、ヒドロキシル基又はアミノ基であり、Ｙは、ピリジル基又はヒドラジノ基であり、Ｒ1〜Ｒ4は、各々独立に、水素原子、炭素数１〜１８のアルキル基、シクロアルキル基、又は１価の芳香族環基である。
【００２３】
一般式（Ｉ）において、Ａは、単結合、芳香族環由来の２価の基、置換基を有していてもよいヒダントイン環由来の２価の基、及び、炭素数１〜１８の飽和又は不飽和直鎖状炭化水素由来の２価の基からなる群より選択されるいずれか１つの２価の連結基である。
芳香族環由来の２価の基としては、オルト位、パラ位、又はメタ位のいずれかが連結位置となるフェニレン基、ナフチレン基、ピリジレン基、キノリレン基等が挙げられる。
ヒダントイン環由来の２価の基が有していてもよい置換基としては、炭素数１〜６の炭化水素基、ハロゲン原子、ヒドロキシ基等が挙げられる。
炭素数１〜１８の飽和又は不飽和直鎖状炭化水素由来の２価の基は、炭素数１〜１８の飽和又は不飽和直鎖状炭化水素の両端の炭素原子が連結位置となる２価の基であり、例えば、エチレン基、テトラメチレン基、ヘプタメチレン基、オクタメチレン基、オクタデカメチレン基、７，１１−オクタデカジエニレン基等が挙げられる。
【００２４】
一般式（II）において、Ｂは芳香族環由来の２価の基であり、具体的には、フェニレン基、ナフチレン基等の２価の芳香族基が挙げられる。
一般式（II）において、Ｘはヒドロキシ基又はアミノ基である。ＸはいわばＢの置換基であり、置換位置としては、オルト位、メタ位、パラ位のいずれであってもよいが、特にオルト位が好ましい。
【００２５】
一般式（III） において、Ｙはピリジル基又はヒドラジノ基である。Ｙがピリジル基である場合、一般式（III） におけるカルボニル基への結合位置は、２位又は３位が好ましい。
【００２６】
一般式（Ｉ）〜（III）において、Ｒ1〜Ｒ4は、各々独立に、水素原子、炭素数１〜１８のアルキル基、シクロアルキル基、又は１価の芳香族環基である。
炭素数１〜１８のアルキル基は、直鎖状でも、分岐状でもよく、例えば、メチル基、エチル基、プロピル基、イソプロピル基、ｎ−ブチル基、ｔ−ブチル基、ｎ−ヘキシル基、オクチル基、ドデシル基、オクタデシル基等が挙げられる。
シクロアルキル基は、例えば、炭素数５〜１０のシクロアルキル基が挙げられ、具体的には、例えば、シクロヘキシル基、シクロオクチル基等が挙げられる。
１価の芳香族環基としては、例えば、炭素数６〜２０の芳香族環由来の１価の基が挙げられ、具体的には、例えば、フェニル基、ナフチル基、アントラセニル基等が挙げられる。
Ｒ1〜Ｒ4は、以上の中でも、水素原子、炭素数１〜１２のアルキル基、炭素数５〜８のシクロアルキル基、及びフェニル基が好ましい。
【００２７】
上記一般式（Ｉ）で表わされる具体的な化合物としては、ジカルボン酸ジヒドラジドの誘導体が挙げられる。
具体的には、例えば、イソフタル酸ジヒドラジド、又はアジピン酸ヒドラジドの誘導体であるイソフタル酸ジ（１−メチルエチリデン）ヒドラジド、アジピン酸ジ（１−メチルエチリデン）ヒドラジド、イソフタル酸ジ（１−メチルプロピリデン）ヒドラジド、アジピン酸ジ（１−メチルプロピリデン）ヒドラジド、イソフタル酸ジ（１，３−ジメチルプロピリデン）ヒドラジド、アジピン酸ジ（１，３−ジメチルプロピリデン）ヒドラジド、イソフタル酸ジ（１−フェニルエチリデン）ヒドラジド、アジピン酸ジ（１−フェニルエチリデン）ヒドラジド等が挙げられる。
以上のイソフタル酸ジヒドラジド、又はアジピン酸ジヒドラジドの誘導体の他、下記のジヒドラジド化合物の誘導体も挙げられる。
例えば、テレフタル酸ジヒドラジド、アゼライン酸ジヒドラジド、コハク酸ジヒドラジド、イコサノイックジカルボン酸ジヒドラジド等のジカルボン酸ジヒドラジドの誘導体である。この中でも、ジカルボン酸ジヒドラジドとしては、イソフタル酸ジヒドラジドが低動倍化効果に優れ、好ましい。
【００２８】
上記一般式（II）で表わされる具体的な化合物としては、芳香族系モノカルボン酸ヒドラジドの誘導体が挙げられる。
具体的には、例えば、２−ナフタレン酸−３−ヒドロキシ（１−メチルエチリデン）ヒドラジド、２−ナフタレン酸−３−ヒドロキシ（１−メチルプロピリデン）ヒドラジド、２−ナフタレン酸−３−ヒドロキシ（１，３−ジメチルプロピリデン）ヒドラジド、２−ナフタレン酸−３−ヒドロキシ（１−フェニルエチリデン）ヒドラジド等の２−ナフタレン酸−３−ヒドロキシヒドラジドの誘導体が挙げられる。
以上の２−ナフタレン酸−３−ヒドロキシヒドラジドの誘導体の他に、サリチル酸ヒドラジド、４−ヒドロキシ安息香酸ヒドラジド、アントラニル酸ヒドラジド、１−ヒドロキシ−２−ナフタレン酸ヒドラジドの各誘導体が挙げられる。中でも、特に、２−ナフタレン酸−３−ヒドロキシヒドラジドの誘導体、特に２−ナフタレン酸−３−ヒドロキシ（１−メチルエチリデン）ヒドラジドは低動倍化効果に優れ、好ましい。
【００２９】
上記一般式（III）で表わされる具体的な化合物としては、複素環系モノカルボン酸ヒドラジドの誘導体が挙げられる。
具体的には、例えば、イソニコチン酸（１−メチルエチリデン）ヒドラジド、イソニコチン酸（１−メチルプロピリデン）ヒドラジド、イソニコチン酸（１，３−ジメチルプロピリデン）ヒドラジド、イソニコチン酸（１−フェニルエチリデン）ヒドラジド等のイソニコチン酸ヒドラジドの誘導体が挙げられる。
以上のイソニコチン酸ヒドラジドの誘導体の他に、炭酸ジヒドラジドの誘導体が挙げられる。
【００３０】
なお、上記一般式（Ｉ）〜（III）で表わされるヒドラジド化合物の合成方法は、Pant,U.C. Ramchandran,Reena;Joshi,B.C.Rev.Roum.Chim.(1979)24(3),471-82に記載されている。
【００３１】
上記一般式（Ｉ）〜（III）で表わされるヒドラジン誘導体は、１種を単独で用いてもよく、２種以上を混合して用いてもよい。
【００３２】
このようなヒドラジン誘導体の防振ゴム組成物中の含有量は、ゴム成分１００質量部に対して、０．０１〜５質量部であることが好ましく、０．０１〜３質量部であることがより好ましく、０．１〜０．５質量部であることが更に好ましい。ヒドラジン誘導体の含有量が０．０１質量部以上であることで、ヒドラジン誘導体による低動倍率化及び耐亀裂成長性の効果を十分に得易く、３質量部以下であることで、防振ゴムの他の物性を損ねにくい。
【００３３】
（その他成分）
本発明の防振ゴム組成物には、本発明に係るゴム成分、充填剤のカーボンブラック及びシリカ、並びにヒドラジン誘導体以外に、必要に応じて各種添加剤、例えば架橋剤、加硫促進剤、亜鉛華、脂肪酸、カーボンブラック及びシリカ以外の充填剤（以下、他の充填剤という）、シランカップリング剤、老化防止剤、可塑剤、軟化剤、加工助剤等を本発明の目的に反しない範囲で適宜含有することができる。以下、これら各成分について説明する。
【００３４】
架橋剤としては、特に制限はなく、目的に応じて適宜選択することができる。例えば、硫黄系架橋剤、有機過酸化物系架橋剤、無機架橋剤、ポリアミン架橋剤、樹脂架橋剤、硫黄化合物系架橋剤、オキシム−ニトロソアミン系架橋剤、硫黄等が挙げられるが、これらの中でも防振ゴム組成物に用いる架橋剤としては硫黄が好ましい。
防振ゴム組成物中の前記架橋剤の含有量としては、特に制限はなく、目的に応じて適宜選択することができるが、ゴム成分１００質量部に対し、０．３質量部〜１０質量部が好ましい。前記架橋剤の含有量が０．３質量部以上であると、架橋を確実に進行させることができ、１０質量部以下であると、一部の架橋剤により混練り中に架橋が進んでしまったり、架橋物の物性が損なわれたりすることを防止することができる。
【００３５】
防振ゴム組成物中の前記硫黄の含有量としては、特に制限はなく、目的に応じて適宜選択することができるが、ゴム成分１００質量部に対し、０．３質量部〜５質量部が好ましい。前記硫黄の含有量が、０．３質量部以上であることで、十分な加硫効果が得られて、目標性能を達成し易い。また、硫黄の含有量が、５重量部以下であることで、防振ゴム組成物中のゴム成分の架橋が進み過ぎず、得られる防振ゴムがもろくなることを抑制し、ゴムの疲労性能が低下することを抑えることができる。
【００３６】
加硫促進剤としては、ＣＢＳ（Ｎ−シクロヘキシル−２−ベンゾチアジルスルフェンアミド）、ＴＢＢＳ（Ｎ−ｔ−ブチル−２−ベンゾチアジルスルフェンアミド）、ＴＢＳＩ（Ｎ−ｔ−ブチル−２−ベンゾチアジルスルフェンイミド）等のスルフェンアミド系の加硫促進剤；ＤＰＧ（ジフェニルグアニジン）等のグアニジン系の加硫促進剤；ＴＭＴＤ（テトラメチルジスルフィド）、ＴＥＴＤ（テトラエチルチウラムジスルフィド）、ＴＢＴＤ（テトラブチルチウラムジスルフィド）、テトラベンジルチウラムジスルフィド等のチウラム系加硫促進剤；ジアルキルジチオリン酸亜鉛等が例示される。これらは１種単独で用いてもよく、２種以上を併用してもよい。
加硫促進剤の含有量は上記ゴム成分１００質量部に対して０．１〜３質量部とすることが好ましく、０．５〜２．５質量部とすることがより好ましい。
【００３７】
本発明においては、加硫を促進する観点から、亜鉛華や脂肪酸等の加硫促進助剤を防振ゴム組成物に含有することができる。脂肪酸としては飽和、不飽和あるいは直鎖状、分岐状のいずれであってもよい。また、炭素数も特に制限されるものではなく、例えば、炭素数１〜３０、好ましくは１５〜３０のものを使用することができる。
上記脂肪酸の具体例としては、シクロヘキサン酸（シクロヘキサンカルボン酸）、側鎖を有するアルキルシクロペンタン等のナフテン酸、ヘキサン酸、オクタン酸、デカン酸（ネオデカン酸等の分岐状カルボン酸を含む）、ドデカン酸、テトラデカン酸、ヘキサデカン酸、オクタデカン酸（ステアリン酸）等の飽和脂肪酸、メタクリル酸、オレイン酸、リノール酸、リノレン酸等の不飽和脂肪酸、ロジン、トール油酸、アビエチン酸等の樹脂酸等が挙げられる。これらは１種を単独で用いてもよく、２種以上を併用してもよい。本発明においては、亜鉛華及びステアリン酸を好適に用いることができる。これら加硫促進助剤の防振ゴム組成物中の含有量は、特に制限されるものではないが、上記ゴム成分１００質量部に対して好ましくは１〜１０質量部、より好ましくは２〜７質量部とすることができる。加硫促進助剤の含有量が１質量部以上であることで、防振ゴム組成物の混練作業性を損ねにくく、動倍率の上昇を抑制することができ、１０質量部以下であることで、加硫遅延等を起こしにくい。
【００３８】
他の充填剤としては、微粒子ケイ酸マグネシウム、重質炭酸カルシウム、炭酸マグネシウム、クレー及びタルク等の無機充填剤や、ハイスチレン樹脂、クマロンインデン樹脂、フェノール樹脂、リグニン、変性メラミン樹脂及び石油樹脂等の有機充填剤を使用することができる。これらは１種を単独で又は２種以上を組み合わせて用いることができる。
【００３９】
前記シリカの防振ゴム組成物中の分散性を向上させ、防振ゴムの補強性を向上させる観点から、本発明の防振ゴム組成物にシランカップリング剤を含有することができる。
シランカップリング剤としては、ビニルトリエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、γ−クロロプロピルメトキシシラン、ビニルトリクロロシラン、γ−メルカプトプロピルトリメトキシシラン、γ−アミノプロピルトリエトキシシラン、Ｎ−β（アミノエチル）−γ−アミノプロピルトリメトキシシラン、ビス−トリエトキシシリルプロピルテトラスルフィド、ビス−トリエトキシシリルプロピルジスルフィド等を挙げることができる。
これらのシランカップリング剤は１種を単独で又は２種以上を組み合わせて用いることができる。また、その含有量は、特に制限されるものではないが、上記シリカの含有量に対して好ましくは１〜１０質量％、より好ましくは５〜１０質量％とすることができる。シランカップリング剤の含有量がシリカの含有量に対して１質量％以上であることで、シリカの分散性及び防振ゴムの補強性向上効果を十分に発現し易く、１０質量％以下であることで、シランカップリング剤の配合過多を抑制し、経済的な面でも好ましい。
【００４０】
老化防止剤としては、公知のものを用いることができ、特に制限されないが、フェノール系老化防止剤、イミダゾール系老化防止剤、アミン系老化防止剤等を挙げることができる。これら老化防止剤は１種を単独で又は２種以上を併用することができる。老化防止剤の含有量は、上記ゴム成分１００質量部に対して好ましくは１〜１０質量部、より好ましくは１〜７質量部である。
【００４１】
可塑剤としては、公知のパラフィンワックス及びミクロクリスタリンワックス等のワックス、ステアリン酸アミド、オレイン酸アミド及びエルカ酸アミド等のアマイド化合物等が例示され、１種を単独で又は２種以上を併用して用いればよい。特に本発明においては、パラフィンワックス、ミクロクリスタリンワックスを好適に用いることができる。これらの含有により、成形作業性を向上させることができる。含有量は、特に制限されるものではないが、上記ゴム成分１００質量部に対して好ましくは０．５〜１０質量部とすることができる。
【００４２】
軟化剤としては、公知のものを使用することができ、特に制限されないが、具体的には、アロマティック油、ナフテニック油、パラフィン油等のプロセスオイルや、やし油等の植物油、アルキルベンゼンオイル等の合成油、ヒマシ油等を使用することができる。本発明においては、ナフテニック油を好適に用いることができる。これらは１種を単独で又は２種以上を組み合わせて用いることができる。これら軟化剤の含有量は、特に制限されるものではないが、上記ゴム成分１００質量部に対して好ましくは１〜８０質量部とすることができる。含有量が上記範囲内であることで、防振ゴム組成物の混練作業性を損ねにくい。
なお、油展されたゴム（すなわち、軟化剤を含有するゴム）を上記ゴム成分として用いる場合は、油展されたゴムに含有される軟化剤と、混合時に別途添加される軟化剤との合計量が上記範囲となるように調整すればよい。
【００４３】
また、本発明の防振ゴム組成物には、上記の成分以外にも必要に応じて、通常使用されている酸化防止剤、滑剤、粘着付与剤、石油系樹脂、紫外線吸収剤、分散剤、相溶化剤、均質化剤、加硫遅延剤等の添加剤を適量配合することができる。
【００４４】
本発明の防振ゴム組成物を得る際、上記各成分の配合方法に特に制限はなく、全ての成分を一度に配合して混練してもよいし、２段階又は３段階に分けて各成分を配合して混練を行ってもよい。なお、成分の混練に際しては、ロール、インターナルミキサー、バンバリーローター等の公知の混練機を用いることができる。更に、混練物をシート状又は帯状等に成形する際には、押出成形機、プレス機等の公知の成形機を用いればよい。
【００４５】
＜防振ゴム＞
本発明の防振ゴムは、防振ゴム組成物を硬化させてなる。
防振ゴム組成物の硬化は、例えば、防振ゴム組成物に既述の加硫剤を配合し、加熱することにより、硬化することができる。
防振ゴム組成物を硬化させる際の硬化条件（加硫条件）は、特に限定されるものはないが、通常１４０〜１８０℃、好ましくは１５０〜１７０℃で、５〜１２０分間の条件を採用することができる。
【００４６】
本発明の防振ゴム組成物を硬化させてなる防振ゴムは、低動倍率や耐亀裂成長性が要求される過酷な環境において使用される防振ゴム、特に自動車のエンジンマウント、ストラットマウント、ボディマウント、サスペンションブッシュ等に使用する防振ゴムとして好適に使用されるものであるが、これらに限定されるものではない。
【実施例】
【００４７】
以下、本発明について実施例及び比較例を挙げて詳細に説明するが、本発明は下記実施例に制限されるものではない。
【００４８】
防振ゴム組成物中の充填剤の含有割合、ヒドラジン誘導体の影響について検討した。下記表１に示す各成分を混練し、実施例及び比較例の防振ゴム組成物を得た。得られた各防振ゴム組成物については、所定の条件で加硫硬化させた防振ゴムをサンプルとし、得られた防振ゴムの硬度（Ｈｄ）、動倍率（Ｋｄ100／Ｋｓ）、及び耐亀裂成長性を下記ＪＩＳ規格に準拠して評価した。
なお、各評価に用いたサンプルは、上記の防振ゴム組成物から長さ１２０ｍｍ×幅１２０ｍｍ×厚さ２ｍｍのシートを作製し、当該シートを加硫硬化して得られた防振ゴムシートを裁断し、それぞれのＪＩＳ規格に準拠した試験片とした。
ただし、動倍率（Ｋｄ100／Ｋｓ）の評価では、直径３０ｍｍ×高さ３０ｍｍの円柱状の試料をサンプルとした。
【００４９】
［硬度（Ｈｄ）］
実施例及び比較例の防振ゴムの試験片について、ＪＩＳ  Ｋ  ６２５３（タイプＡ）に準拠して測定した。
【００５０】
［動バネ定数（Ｋｄ100）及び動倍率（Ｋｄ100／Ｋｓ）］
各実施例及び比較例で得られたサンプルについて、静バネ定数Ｋｓを、ＪＩＳ Ｋ ６３８５に準拠して、静的特性試験の両方向負荷方式において、試験片の軸直角方向に変位速度２０ｍｍ／分で０ｍｍ〜＋４．５ｍｍの範囲のたわみを３回負荷し、３回目の負荷過程での荷重−たわみの関係を測定し、この関係を用いて同規格に記載の計算方法によりたわみの範囲＝１．５〜３．０ｍｍで算出した。
各サンプルの動的バネ定数Ｋｄを、ＪＩＳ Ｋ ６３８５に準拠して、動的性質測定試験の非共振方法において、１０％（３ｍｍ）たわむ荷重の下で、試験片の軸直角方向に振動数１００Ｈｚ、振幅±０．０５ｍｍの条件で測定した。動倍率（Ｋｄ100／Ｋｓ）が低いほど防振性能に優れる（低動倍率である）ことを示す。
【００５１】
［耐亀裂成長性］
各実施例及び比較例で得られたサンプルについて、ＪＩＳ５号試験片中心部にφ＝１ｍｍのピンを貫通させて孔を開け、３５℃で０〜１００％の一定歪みで繰り返し疲労を与え、サンプルが切断するまでの回数を測定し、評価を行った。評価については、比較例１を１００として指数表示した。指数値が大きい程、切断するまでの回数が多く、耐亀裂成長性が良好であることを示す。
【００５２】
評価結果は、表１に示した。指数は、比較例Ａ１、Ｂ１、Ｃ１、Ｄ１、Ｅ１及びＦ１の動倍率（Ｋｄ100／Ｋｓ）並びに耐亀裂成長性の値をそれぞれ１００としたときに、対応する各実施例及び比較例の値を指数として表示したものである。比較例Ａ１には比較例Ａ２が対応する。比較例Ｂ１には比較例Ｂ２が対応する。比較例Ｃ１には実施例Ｃ１〜Ｃ３が対応する。比較例Ｄ１には実施例Ｄ１が対応する。比較例Ｅ１には実施例Ｅ１が対応する。比較例Ｆ１には実施例Ｆ１が対応する。
なお、動倍率が低いほど防振性能に優れるため、動倍率の指数が小さいほど動倍率が低いことを示す。また、耐亀裂成長性については数値が大きいほど良好であることを示す。
【００５３】
【表１】
2015224279.tif 000003
【００５４】
表１に示した各成分の詳細は下記の通りである。
・天然ゴム：「ＲＳＳ＃１」
・ブタジエンゴム：ＪＳＲ株式会社製「ＢＲ０１」、シス−１，４結合含量９６％、ビニル結合含量２％
・カーボンブラック：旭カーボン株式会社製のＦＥＦ級カーボンブラック「旭＃６５」、ヨウ素吸着量４３ｇ／ｋｇ、ＤＢＰ吸油量１２１ｍｌ／１００ｇ
・シリカ：東ソー・シリカ株式会社製「Ｎｉｐｓｉｌ  ＡＱ」、ＢＥＴ比表面積１９０ｍ2／ｇ
・ヒドラジン誘導体：イソフタル酸ジヒドラジド
・ステアリン酸：新日本理化株式会社製「ステアリン酸５０Ｓ」
・亜鉛華：ハクスイテック株式会社製「３号亜鉛華」
・老化防止剤ＲＤ：２，２，４−トリメチル−１，２−ジヒドロキノリン重合体、大内新興化学工業株式会社製「ノクラック２２４」
・老化防止剤６Ｃ：Ｎ−フェニル−Ｎ’−（１，３−ジメチルブチル）−ｐ−フェニレンジアミン、大内新興化学工業株式会社製「ノクラック  ６Ｃ」
・オイル：パラフィン系オイル
・硫黄：鶴見化学工業株式会社製「粉末硫黄」
・促進剤ＣＺ：スルフェンアミド系加硫促進剤、大内新興化学工業株式会社製「ノクセラー  ＣＺ−Ｇ」
【００５５】
表１の結果から、ジエン系ゴムを含むゴム成分を用いて、充填剤としてカーボンブラック及びシリカを含有し、充填剤を特定の含有割合で含有し、更にヒドラジン誘導体を含有する防振ゴム組成物により、低動倍率と耐亀裂成長性とを両立させることができることが確認された。
【００５６】
比較例Ａ１、Ａ２、Ｂ１、及びＢ２において、防振ゴム組成物に、充填剤としてカーボンブラック又はシリカを単独で含む場合には、ヒドラジン誘導体を含有する場合、動倍率を低くする効果は顕著ではなく、また、耐亀裂成長性は改善されなかったことが認められた。
【００５７】
一方で、比較例Ｃ１と実施例Ｃ１〜Ｃ３との対比において、充填剤としてカーボンブラック及びシリカの両方を含み、ヒドラジン誘導体を含有する場合、動倍率、耐亀裂成長性ともに顕著に向上していることが認められた。
【００５８】
同様に、比較例Ｄ１と実施例Ｄ１との対比、及び、比較例Ｅ１と実施例Ｅ１との対比において、充填剤としてカーボンブラック及びシリカの両方を含み、ヒドラジン誘導体を含有する場合において、充填剤のカーボンブラックとシリカの含有割合を変更した場合においても、動倍率及び耐亀裂成長性ともに顕著に向上していることが認められた。また、比較例Ｆ１と実施例Ｆ１との対比において、ジエン系ゴム成分としてブタジエンゴムを含有する場合においても、動倍率及び耐亀裂成長性ともに顕著に向上していることが認められた。